(57)【要約】      （修正有）【課題】発泡ガラス粒を用いて発泡ガラス粒ボードを得ることを目的としたものである。【解決手段】発泡率を調整して発泡ガラス板を作り、これを粉砕して発泡ガラス粒とし、この発泡ガラス粒に接着剤を混入して均一混合物とし、この混合物を求める形状の型に入れて加圧成形した後、加熱、溶融固化することにより、求める嵩比重の発泡ガラス粒ボードを得たものである。【選択図】図１
0003143003.tif 000002
【実用新案登録請求の範囲】
【請求項１】
発泡ガラス粒を板状に加圧成形すると共に加熱して、各発泡ガラス粒を融着固定したことを特徴とする発泡ガラス粒ボード。
【請求項２】
整粒した発泡ガラス粒を型に入れて加圧、加熱して板状に成形すると共に、各発泡ガラス粒を相互に融着固定したことを特徴とする発泡ガラス粒ボード。
【請求項３】
発泡ガラス粒に、無機接着剤を入れて混合し、該混合物を型に入れて加圧成形したことを特徴とする発泡ガラス粒ボード。
【請求項４】
発泡ガラス粒に接着剤を入れて混合し、該混合物を型に入れて加圧、加熱成形し、各発泡ガラス粒を融着させたことを特徴とする発泡ガラス粒ボード。
【請求項５】
発泡ガラス粒を型に入れ、加圧、加熱して板状に成形すると共に、各発泡ガラス粒を相互に融着固定してなる発泡ガラス粒ボードの一面又は両面に、外装板を層着したことを特徴とする外装用発泡ガラス粒ボード。
【考案の詳細な説明】
【技術分野】
【０００１】
この考案は、ガラス廃材を原料とし、これを粉砕した後適量の発泡剤を加えて均一に混合させ、この混合物を加熱溶融発泡、固化させた後粉砕し、この粉砕物を加圧、加熱成形した発泡ガラス粒ボード及び前記発泡ガラス粒ボードに外装板を層着した外装用発泡ガラス粒ボードに関する。
【背景技術】
【０００２】
従来廃ガラス材を用いて発泡ガラス粒を製造する考案が開示されている。
【０００３】
また連続気泡と独立気泡を有する発泡硝子板製造の提案がある。
【特許文献１】特開平１０−２０３８３６号公報
【特許文献２】特開２００４−６７４００号公報
【特許文献３】特開２００３−２５３７８３号公報
【考案の開示】
【考案が解決しようとする課題】
【０００４】
従来発泡ガラス粒は、嵩比重が１．２〜１．８程度であり、軽量土木資材、建築用軽量骨材、軽量盛土材、吸水材素材又は水質浄化材などに使用されている。従って総て粒状で使用され、使用に際し、集合体として保形することは出来ないし、単独で構造材たり得ないなどの問題点があった（特許文献１，２）。
【０００５】
また従来の発泡硝子板（特許文献３）は、連続気泡と、独立気泡が共存する板状ガラスであって、断熱材として使用されるが、発泡と成形を同時に行う為に、厚さに制約があり、断熱性と、透湿性は兼備しているけれども、構造材としての強度、形状の多様化及び嵩比重の選定などの自由度が少ない。何故ならば、前記公知技術は、製造時のガラス粒径（例えば１５μｍ）と、ガラス粉末の量（例えば１００重量部）に対する発泡剤（例えば２．５重量部）との比率により決まるのみならず、発泡剤の使用量には制約が大きく、その為に嵩比重の選択範囲が小さい問題点があった。
【課題を解決するための手段】
【０００６】
この考案は、発泡率を調整して発泡ガラス板を作り、これを粉砕して発泡ガラス粒とし、この発泡ガラス粒に接着剤を混入して均一混合物とし、この混合物を求める形状の型に入れて加圧成形した後、加熱、溶融固化することにより、求める嵩比重の発泡ガラス粒ボードを得たものである。
【０００７】
即ちこの考案は、発泡ガラス粒を板状に加圧成形すると共に加熱して、各発泡ガラス粒を融着固定したことを特徴とする発泡ガラス粒ボードであり、整粒した発泡ガラス粒を型に入れて加圧、加熱して板状に成形すると共に、各発泡ガラス粒を相互に融着固定したことを特徴とする発泡ガラス粒ボードである。
【０００８】
また他の考案は、発泡ガラス粒に、無機接着剤を入れて混合し、該混合物を型に入れて加圧成形したことを特徴とする発泡ガラス粒ボードであり、発泡ガラス粒に接着剤を入れて混合し、該混合物を型に入れて加圧、加熱成形し、各発泡ガラス粒を融着させたことを特徴とする発泡ガラス粒ボードである。
【０００９】
次の他の考案は、発泡ガラス粒を型に入れ、加圧、加熱して板状に成形すると共に、各発泡ガラス粒を相互に融着固定してなる発泡ガラス粒ボードの一面又は両面に、外装板を層着したことを特徴とする外装用発泡ガラス粒ボードである。
【００１０】
前記加工において、加圧成形後加熱して発泡ガラス粒を融着させることもできる。
【００１１】
然し乍ら発泡ガラス板はガラス粉末と、発泡剤との混入割合によって嵩比重の変化があり、かつ発泡剤の加入量に制約があることが判明している。発泡剤の種類にもよるが、例えばアルミナの場合には表１のような関係が判明している。
【表１】
0003143003.tif 000003
【００１２】
前記考案において使用する発泡剤は、例えばカルシウム、アルミナ、炭化珪素、ほう砂その他従来公知の発泡剤を単独又は混合して使用することができる。
【００１３】
また無機接着剤は、例えば水酸化アルミニウム系無機物、アルミナ、シリカなどの無機系材料をベースにした接着剤であり、その他の接着剤として、フェノール樹脂をベースとし、エポキシ樹脂を変性成分とした混合接着剤又は澱粉など加熱時に焼失できる有機系接着剤その他従来使用されている有機系接着剤を使用することができる。
【００１４】
前記において加熱融着時には、発泡ガラス粒を変形させない為に発泡ガラス粒の形状を保ったままの範囲内の温度で加熱するが、それは発泡ガラス粒が溶融して形態を崩さない範囲で行う。従って、発泡ガラス粒ボードは、発泡ガラス粒の相互は融着状態を保っており、気泡を保有していることは勿論、各発泡ガラス粒相互の接着固定により多数の間隙を保有している。尚無機接着剤の場合は融着させない場合もある。
【００１５】
前記発泡ガラス粒ボードが不燃性基準を越えることを条件として、公知の接着剤を使用することができる。この考案は、ボードを成形中又は成形後、加熱溶融するので、有機接着剤でも加熱消滅する澱粉などは使用することができる。
【００１６】
この考案における発泡ガラス粒の粒度は、限定はないけれども、嵩比重の関係（例えば嵩比重０．５〜１．５）から自ら１ｍｍ〜５ｍｍ程度となるが、前記において、ガラス粉１００重量部に、発泡剤２．５重量部混入し、通常の要領により製造した発泡ガラス粒であって、直径１ｍｍ〜２ｍｍのガラス粒からガラスボードを製造すると、嵩比重は１．５近辺となり、直径４ｍｍ〜５ｍｍのガラス粒からガラスボードを製造すると、嵩比重１．０近辺となった。前記のように発泡剤の使用量と、ガラス粒の直径との関係から嵩比重を求めることができるので、ガラスボードを建材とする場合にその嵩比重を予め決めることができる。
【００１７】
前記のように、この考案は、発泡ガラス粒、発泡ガラス板など、ガラス自体に要部はないのである。従来知られている発泡ガラス粒の粒度を定め、同一粒度の発泡ガラスに接着剤を混入し、この混合物を型に入れて加圧成形した後加熱、溶融、固化し、発泡ガラス粒ボードに要部がある。
【００１８】
従って発泡ガラス粒の製造は、この考案の方法又は従来公知の方法を採用し、これを篩別し、各粒度寸法別（これを高精度の粒度寸法を要求するものでない）、例えば２ｍｍ〜３ｍｍ、３ｍｍ〜４ｍｍなどのように多少の差ならば十分使用できる。
【００１９】
この考案は、発泡ガラス粒を用いて、発泡ガラス粒ボードを得ようとするもので、その目的は、通気性、断熱性、耐火性、防音性及び所定の嵩比重（軽量建材）を得ることを目的としているからである。然して構造材としてそのまま利用できると共に、石膏板金属板その他の表装材を一面又は両面に層着して外装材とすることもできる。
【考案の効果】
【００２０】
この考案は、発泡ガラス粒に接着剤を加えて任意の厚さの発泡ガラス粒ボードを得ることができると共に、嵩比重の異なる発泡ガラス粒ボードを容易に得る効果がある。
【００２１】
また発泡ガラス粒と接着剤で発泡ガラス粒ボードを成形するので、任意の材質であって、厚さの制約がなく、かつカーブ用板などのように変形した形状の発泡ガラス粒ボードも得ることができる効果がある。
【００２２】
また粒度によって嵩比重を求めることができるので、予め嵩比重を決めてボードを成形することができる効果がある。
【００２３】
また任意の厚さの発泡ガラス粒ボードを成形し得ると共に、防音、断熱、強固な不燃の発泡ガラス粒ボードを得ることができる。
【００２４】
更に発泡ガラス粒ボードの外側へ石膏板その他の板材を層着すれば、外装材となるばかりでなく、強度を著しく増強できる効果がある。
【考案を実施するための最良の形態】
【００２５】
この考案の発泡ガラス粒ボードを作るには、廃ガラスを粉砕し、これに発泡剤の粉を加えて均一に混合した後、加熱溶融すると共に発泡させ、ついで冷水を噴射して破砕し、更にクラッシャーで粉砕する。次にこの粉砕物を篩別して粒度をほぼ一定とした後、各粒度毎に接着剤を加えて撹拌混合した後、これを型に入れて加圧成形した後、加熱、溶融、固化すれば、この考案の発泡ガラス粒ボードができる。
【００２６】
前記における微細粉（例えば１ｍｍ未満）は、嵩比重の調整に使用することもあり、大粒（例えば１０ｍｍを越える）は廃ガラスとして再利用に廻すことになる。
【００２７】
前記発泡ガラス粒ボードにおいて、２ｍｍ〜３ｍｍの発泡ガラス粒を型に入れて加圧成形し（３００ｋｇ／ｃｍ２で加圧）、厚さ１２ｍｍ、一辺の長さ１００ｍｍの正方形板とし、６５０℃で１０分間加熱して発泡ガラス粒ボードを得た。
【００２８】
前記発泡ガラス粒ボードは不燃性が認められた。また加圧強度は約５トンであり、曲げ強度は約２．５トンであった。この曲げ強度は、前記ボードを１００ｍｍ間隔で支持し、中央部へ直径１０ｍｍの鋼棒を介して逐次荷重を増加し、破断時の荷重を示すものである。
【実施例１】
【００２９】
この考案の実施例を図１について説明すれば、大きさ２ｍｍ〜３ｍｍの発泡ガラス粒１の１００重量部に、２重量部の澱粉を適宜溶解した水溶液を入れて均一混合物とし、この混合物を型に入れて均一混合物とし、この混合物を型に入れて３００ｋｇ／ｃｍ２で加圧成形する。
【００３０】
前記成形物を型から取り出して加熱炉に入れ７００℃〜８００℃で５分〜１０分加熱融着させて冷却すれば、この考案の発泡ガラス粒ボード２ができる。
【００３１】
前記実施例において、発泡ガラス粒１には、大きな気泡１ａ、又は小さな気泡１ｂが含まれると共に、各粒間隙７があるので、発泡ガラス粒の嵩比重（例えば０．９〜１．０）よりも、発泡ガラス粒ボード２の嵩比重（例えば０．５〜０．７）の方が小さい。前記発泡ガラス粒ボード２の嵩比重は発泡ガラス粒の発泡状態と、発泡ガラス粒の大きさによって定まる。よって予め嵩比重を設定し、これに対応する発泡ガラス粒ボードを成形することができる。
【実施例２】
【００３２】
前記実施例１で得た発泡ガラス粒ボード２の上面へ、接着剤６を介して石膏ボード３を層着固定（接着剤使用）すれば、この考案の外装発泡ガラス粒ボード４ができる。
【００３３】
また発泡ガラス粒ボード２の上面と下面へ石膏ボード３，３を層着固定すれば、この考案の外装発泡ガラス粒ボード５ができる。
【００３４】
前記実施例によれば、恰も厚い石膏ボードのような外見を示すものであり、外装材として使用することができる。前記石膏ボードに代えて金属板を層着することもできる。金属板を層着すると、高強度の構造材とすることもできる。
【実施例３】
【００３５】
この考案の発泡ガラス粒ボードの製造方法の実施例を図３について説明すると、廃ガラス壜又は廃ガラス板などを、クラッシャーに掛けて粉砕し（例えば０．１ｍｍ〜１ｍｍ）、該ガラス粉１００重量部に対し、２．５重量部の発泡剤（例えばアルミナ粉）を混入し、均一に混合してコンベア上へ帯状に載置し、このコンベアを加熱炉に入れて、前記混合物を８００℃で２０分間加熱すれば、発泡溶融状態となる。そこでこれを取り出し、その上方から、前記発泡溶融物に５℃位の多量の水（溶融物の３倍以上の水）を噴射すると、前記溶融物は急冷による収縮力によって破砕し、１０ｍｍ〜５０ｍｍ位の塊粒状に破砕する。ついでこの破砕物をクラッシャーに掛けて粉砕し（例えば６ｍｍ以下）篩別して、例えば５ｍｍ〜６ｍｍ、３ｍｍ〜４ｍｍ、１ｍｍ〜２ｍｍのように粒子の寸法別に分離する。そこで各粒子毎に接着剤（例えば澱粉を水に溶かして糊状としたもの）を入れて混合し、均一に撹拌してから、この混合物を型に入れて加圧成形（１００ｋｇ／ｃｍ２〜５００ｋｇ／ｃｍ２）する。
【００３６】
前記成形物を型から取りだして、加熱炉に入れて７００℃〜８００℃で５分〜１０分融着させて冷却すれば、この考案の発泡ガラス粒ボードができる。この場合の嵩比重は０．６〜０．８であった。
【００３７】
前記澱粉を水に溶かした糊は水を使用するので、湿式製法であるが、無機接着剤を用いる乾式製法もある。
【００３８】
この考案の製品は多数の発泡ガラス粒を型に入れて加圧成形したもので、発泡ガラス粒の成形ボードであり、発泡ガラス粒相互間においても、隙間があるので、嵩比重はきわめて小さい。例えば、発泡ガラスの嵩比重が０．６〜１．０ならば、発泡ガラス粒を成形した場合の嵩比重はきわめて小さく、例えば前記数値は更に小さくなり、例えば０．４〜０．５となるので、軽量建材として特有の軽量性を達成することができる。
【００３９】
この考案の発泡ガラス粒ボードは、耐火性（不燃物）、断熱性、遮音性、通気性があり、ボードの厚さは自由にできるので、発泡ガラス粒ボードの一面又は両面に金属板その他の表面材を被着すれば、曲げ、屈曲に強く、高強度建材又は土木用建材その他に極めて優れている。前記において、通気性を必要とする場合には、表面材に穿孔し、又は通気性表面材を用いる。
【図面の簡単な説明】
【００４０】
【図１】（ａ）この考案の発泡ガラス粒ボードの一部を省略した斜視図、（ｂ）同じく一部断面拡大図。
【図２】（ａ）同じく一部破切した斜視図、（ｂ）同じく他の実施例の一部破切した斜視図。
【図３】同じくブロック図。
【符号の説明】
【００４１】
１  発泡ガラス粒
２  発泡ガラス粒ボード
３  石膏ボード
４，５  層状発泡ガラス粒ボード
【図１】
0003143003.tif 000004
【図２】
0003143003.tif 000005
【図３】
0003143003.tif 000006